(57)【要約】【課題】負極リードを用いた場合でも、外部短絡時の安全性に優れた高信頼性の非水電解液二次電池を提供する。【解決手段】非水電解液二次電池は、正極集電体および正極集電体上に形成された正極合剤層を有する帯状の正極と、負極集電体および負極集電体上に形成された負極合剤層を有する帯状の負極とを、帯状のセパレータを介在させて捲回した電極群、非水電解液、負極と負極端子部とを電気的に接続する負極リード、正極と正極端子部とを電気的に接続する正極リードを具備し、負極は、電極群の最外周部において、負極リードと接続する負極集電体露出部を有し、負極集電体露出部は、さらに負極リードとの接続部分から長手方向に延びる延長部を有し、負極リードは、延長部と直接接触している。【選択図】図１
2009259749.tif 000002
【特許請求の範囲】
【請求項１】
正極集電体および前記正極集電体上に形成された正極合剤層を有する帯状の正極と、負極集電体および前記負極集電体上に形成された負極合剤層を有する帯状の負極とを、帯状のセパレータを介在させて捲回した電極群、
非水電解液、
前記負極と負極端子部とを電気的に接続する負極リード、ならびに
前記正極と正極端子部とを電気的に接続する正極リードを具備し、
前記負極は、前記電極群の最外周部において、前記負極リードと接続する負極集電体露出部を有し、
前記負極集電体露出部は、さらに前記負極リードとの接続部分から長手方向に延びる延長部を有し、
前記負極リードは、前記延長部と直接接触していることを特徴とする非水電解液二次電池。
【請求項２】
前記延長部は、前記電極群の捲回方向と同じ方向に捲回され、
前記負極リードは、前記負極集電体露出部の外周面上に接続され、前記延長部で直接覆われている請求項１記載の非水電解液二次電池。
【請求項３】
前記延長部は、前記電極群の捲回方向と反対方向に折り曲げられて形成された折り返し部を有し、
前記負極リードは、前記負極集電体露出部の外周面上に接続され、前記折り返し部で直接覆われている請求項１記載の非水電解液二次電池。
【発明の詳細な説明】
【技術分野】
【０００１】
本発明は、外部短絡時の安全性に優れた非水電解液二次電池に関する。
【背景技術】
【０００２】
電子機器のポータブル化およびコードレス化が進み、その電源として高エネルギー密度を有する小型・軽量の非水電解液二次電池が用いられている。そして、近年、電子機器の高機能化および高電力化に伴い、非水電解液二次電池のさらなる高エネルギー密度化が要望され、非水電解液二次電池の中でも、リチウムイオン二次電池に対する期待が高まっている。
【０００３】
非水電解液二次電池では、外部短絡または過充電時の大幅な温度上昇を防ぐため、例えば、非水電解液二次電池の複数個を含む電池パックに、ＰＴＣ素子やサーモスタッドなどの過電流や温度上昇に対する保護機構が設けられている。しかしながら、種々の電池の異常使用を想定する場合、上記保護機能を介さない外部短絡が起こり、電池が熱暴走する可能性がある。
【０００４】
以下、電池の熱暴走に関して説明する。ＰＴＣやサーモスタッドなどの過電流や温度上昇に対する保護機構を介せず外部短絡する場合、電池内に過剰な電流が流れ、大きなジュール熱が発生し、電池が発熱する。短絡電流が流れる領域のなかでも特に高抵抗部の発熱量が大きくなる。一般的な円筒形電池の場合、電池内で負極と電池ケースとを接続するニッケル製の負極リードは抵抗が高く、発熱量が最も大きい。この負極リードの発熱によりセパレータが収縮・溶融して内部短絡を生じ、この内部短絡により電池が熱暴走する。また、負極リードの発熱温度が活物質の耐熱温度を超えることにより電池が熱暴走する。
【０００５】
上記負極リードの発熱による熱暴走を防ぐ方法として、例えば、特許文献１では、正極と負極とを、セパレータを介して捲回した電極群を備えた非水電解液二次電池において、負極リードを用いずに、電極群最外周（負極の巻き終わり側）に負極集電体である金属箔が露出した部分（以下、金属箔露出部とする。）を設け、この金属箔露出部を電池ケースの内面に直接接触させ、電池の放熱性を向上させることが提案されている。
【特許文献１】特開平６−１５０９７３号公報
【発明の開示】
【発明が解決しようとする課題】
【０００６】
しかし、特許文献１記載の方法では、電極群径が電池ケースの内径より小さいと、金属箔露出部と電池ケース内面との接触状態が不均一となり、安全性にばらつきが生じやすい。金属箔露出部と電池ケース内面との接触状態を均一にするためには、電極群径を電池ケースの内径とほぼ同一にする必要がある。しかし、この場合、電極群の挿入圧が増大するため、電極群挿入時において、強度が小さい金属箔露出部のずれや変形が生じ、工程不良を起こし易くなる。また、電池を作製できたとしても、内部短絡を生じる可能性がある。このように、負極リードを用いずに、金属箔露出部と電池内面との間において良好な接触状態を得ることは、製造工程上極めて困難である。
【０００７】
そこで、本発明は、上記従来の問題を解決するため、負極リードを用いた場合でも、外部短絡時の安全性に優れた高信頼性の非水電解液二次電池を提供することを目的とする。
【課題を解決するための手段】
【０００８】
本発明の非水電解液二次電池は、正極集電体および前記正極集電体上に形成された正極合剤層を有する帯状の正極と、負極集電体および前記負極集電体上に形成された負極合剤層を有する帯状の負極とを、帯状のセパレータを介在させて捲回した電極群、非水電解液、前記負極と負極端子部とを電気的に接続する負極リード、ならびに前記正極と正極端子部とを電気的に接続する正極リードを具備し、
前記負極は、前記電極群の最外周部において、前記負極リードと接続する負極集電体露出部を有し、
前記負極集電体露出部は、さらに前記負極リードとの接続部分から長手方向に延びる延長部を有し、
前記負極リードは、前記延長部と直接接触していることを特徴とする。
【０００９】
前記延長部は、前記電極群の捲回方向と同じ方向に捲回され、
前記負極リードは、前記負極集電体露出部の外周面上に接続され、前記延長部で直接覆われているのが好ましい。
【００１０】
前記延長部は、前記電極群の捲回方向と反対方向に折り曲げられて形成された折り返し部を有し、
前記負極リードは、前記負極集電体露出部の外周面上に接続され、前記折り返し部で直接覆われているのが好ましい。
【発明の効果】
【００１１】
本発明によれば、外部短絡時における高抵抗部である負極リードでの発熱量の増大による電池温度の大幅な上昇を抑制することができ、外部短絡時の安全性に優れた高信頼性の非水電解液二次電池を提供することができる。
【発明を実施するための最良の形態】
【００１２】
本発明は、正極集電体および前記正極集電体上に形成された正極合剤層を有する帯状の正極と、負極集電体および前記負極集電体上に形成された負極合剤層を有する帯状の負極とを、帯状のセパレータを介在させて捲回した電極群、非水電解液、前記負極と負極端子部とを電気的に接続する負極リード、ならびに前記正極と正極端子部とを電気的に接続する正極リードを具備する非水電解液二次電池に関する。そして、前記負極は、前記電極群の最外周部において、前記負極リードと接続する負極集電体露出部を有し、前記負極集電体露出部は、さらに前記負極リードとの接続部分から長手方向に延びる延長部を有し、前記負極リードは、前記延長部と直接接触している点に特徴を有する。上記負極リードは、負極集電体露出部の接続部および延長部で囲まれるように配される。
【００１３】
これにより、ＰＴＣやサーモスタッドなどの過電流や温度上昇に対する保護機構を介しない外部短絡を生じた場合でも、電池内の高抵抗部である負極リードにおける局部的な発熱量の増大が抑制され、非水電解液二次電池が熱暴走するのを確実に防ぐことができる。
【００１４】
実施の形態１
以下、本発明の非水電解液二次電池の一実施形態である円筒形リチウムイオン二次電池の構造を、図１を参照しながら説明する。図１は、本発明の非水電解液二次電池の一実施形態である円筒形リチウムイオン二次電池の概略縦断面図である。
【００１５】
有底円筒形の電池ケース１内に、略円柱状の電極群４が収納されている。電極群４は、帯状の正極５と帯状の負極６とを、帯状のセパレータ７を介在させて捲回することにより構成されている。
【００１６】
正極５は、正極集電体および正極集電体上に形成された正極合剤層を有する。正極５の一部には、正極集電体上に正極合剤層を形成せずに、正極集電体が露出する部分（以下、正極集電体露出部とする。）が設けられ、正極集電体露出部に正極リード９の端部の一方が接続されている。正極リード９の端部の他方は、正極端子部を兼ねる電池蓋２の下面に接続されている。
【００１７】
電極群４の最内周側、および最外周側（電極群４と電池ケース１との間）にも、セパレータ７が配されている。電極群４の上部と下部には、それぞれ絶縁リング８ａ、８ｂが配されている。電池ケース１の開口端部をガスケット３を介して電池蓋２の周縁部にかしめつけつけることにより、電池ケース１の開口部は封口されている。
【００１８】
ここで、図１のリチウムイオン二次電池の電極群の要部横断面図（電極群４の捲回方向に垂直な断面図）を図２に示す。図２では、電極群最外周部（負極の巻き終わり側）のみを示し、電極群の最外周部以外の部分は省略する。また、負極の正面図を図３に示す。
図２および３に示すように、負極６は、負極集電体６ｂおよび負極集電体６ｂの両面に形成された負極合剤層６ａを有する。負極６は、電極群４の最外周部の端部において、負極集電体６ｂの両面に負極合剤層６ａを形成せずに、負極集電体６ｂが露出する部分（負極集電体露出部１１）を有し、負極リード１０の端部の一方は負極集電体露出部１１における外周面（電池ケースとの対向面）上に接続されている。負極リード１０の端部の他方は、負極端子部を兼ねる電池ケース１の内底面に接続されている。
【００１９】
負極集電体露出部１１は、負極リード１０との接続部１２、および接続部１２からさらに長手方向に延びる延長部１３を有する。延長部１３は電極群４の捲回方向と同じ方向に捲回され、負極リード１０を直接覆う。延長部１３は、長手方向において、少なくとも電極群の最外周における一周分に相当する長さを有していればよい。したがって、負極リード１０は、接続部１２だけでなく延長部１３とも接触し、負極リード１０の周りが負極集電体６ｂで囲まれるように負極リード１０は負極集電体６ｂと接している。これにより、外部短絡時に負極リードで発生した熱を効率よく負極集電体へ放散させることができ、負極リードにおける局部的な発熱量の増大を抑制することができる。
【００２０】
正極合剤層は、例えば、正極活物質、結着剤、および導電材を含む。
正極活物質としては、例えば、リチウム含有複合酸化物が用いられる。リチウム含有複合酸化物としては、例えば、コバルト酸リチウム（ＬｉＣｏＯ2）、ＬｉＣｏＯ2の変性体、ニッケル酸リチウム（ＬｉＮｉＯ2）、ＬｉＮｉＯ2の変性体、マンガン酸リチウム（ＬｉＭｎＯ2）、またはＬｉＭｎＯ2の変性体が挙げられる。各変性体には、アルミニウム（Ａｌ）、マグネシウム（Ｍｇ）のような元素を含むものが挙げられる。また、各変性体には、コバルト（Ｃｏ）、ニッケル（Ｎｉ）、およびマンガン（Ｍｎ）のうち少なくとも２種を含むものが挙げられる。
【００２１】
正極用結着剤としては、例えば、ポリテトラフルオロエチレン（ＰＴＦＥ）、変性アクリロニトリルゴム粒子（例えば、日本ゼオン（株）製のＢＭ−５００Ｂ（商品名））、またはＰＶＤＦが用いられる。ＰＴＦＥおよび変性アクリロニトリルゴム粒子は、正極合剤層の原料ペーストに用いられる、カルボキシメチルセルロース（ＣＭＣ）、ポリエチレンオキシド（ＰＥＯ）、または変性アクリロニトリルゴム（例えば、日本ゼオン（株）製のＢＭ−７２０Ｈ（商品名））のような増粘剤と併用するのが好ましい。ＰＶＤＦは、結着剤および増粘剤の両方の機能を有する。
導電材としては、例えば、アセチレンブラックおよびケッチェンブラックのようなカーボンブラック、または天然黒鉛および人造黒鉛のような黒鉛材料が用いられる。これらを単独で用いてもよく、２種以上を組み合わせて用いてもよい。
【００２２】
負極リード１０としては、例えば、ニッケル、銅、ニッケルおよび銅のクラッド材、または銅のニッケルめっき材が用いられる。電池ケースとの溶接が容易である点で、ニッケルが好ましい。低抵抗である点で、銅が好ましい。
負極合剤層６ｂは、例えば、負極活物質および結着剤を含む。負極活物質としては、例えば、天然黒鉛、人造黒鉛、シリサイドなどのシリコン含有複合材料、または各種合金材料を用いることができる。負極用結着剤としては、例えば、ＰＶＤＦまたはその変性体が用いられる。
【００２３】
セパレータ７は、例えば、ポリプロピレン樹脂またはポリエチレン樹脂の単層、または複数の単層を積み重ねた積層体からなる。電極間の絶縁性維持および電解液保持の観点から、セパレータの厚みは１０μｍ以上が好ましい。電池の設計容量維持の観点から、より好ましくはセパレータの厚みは３０μｍ以下である。
【００２４】
電極群４は非水電解液を含む。非水電解液は、例えば、非水溶媒および前記非水溶媒に溶解するリチウム塩からなる。リチウム塩には、例えば、六フッ化リン酸リチウム（ＬｉＰＦ6）、または四フッ化ホウ酸リチウム（ＬｉＢＦ4）が用いられる。非水溶媒には、例えば、エチレンカーボネート（ＥＣ）、プロピレンカーボネート（ＰＣ）、ジメチルカーボネート（ＤＭＣ）、ジエチルカーボネート（ＤＥＣ）、またはメチルエチルカーボネート（ＭＥＣ）が用いられ、これらを単独で用いてもよく、２種以上を組み合わせて用いてもよい。また、非水電解液に、ビニレンカーボネート（ＶＣ）、シクロヘキシルベンゼン（ＣＨＢ）、またはそれらの変性体を添加してもよい。
【００２５】
実施の形態２
本発明の非水電解液二次電池の他の実施形態である円筒形リチウムイオン二次電池を、図４を参照しながら説明する。図４は、本発明の非水電解液二次電池の他の実施形態である円筒形リチウムイオン二次電池の電極群の要部横断面図である。図４では、電極群最外周部の一部（負極の巻き終わり側の負極集電体露出部付近）のみを示し、それ以外の部分は省略する。また、図４の電極群を構成する負極の正面図を図５に示す。電極群最外周部以外は、上記実施の形態１の電池と同じ構造である。
【００２６】
図４に示すように、電極群１４は、正極（図示せず）と、負極１６とを、セパレータ（図示せず）を介して構成されている。負極１６は、負極集電体１６ｂおよび負極集電体１６ｂの両面に形成された負極合剤層１６ａを有する。負極１６は、電極群の最外周部の端部において、負極集電体１６ｂの両面に負極合剤層１６ａを形成せずに、負極集電体１６ｂが露出する部分（負極集電体露出部２１）を有し、負極リード１０の端部の一方が負極集電体露出部２１における外周面（電池ケース１との対向面）上に接続されている。負極リード１０の端部の他方は、電池ケース１の内底面に接続されている。
【００２７】
負極集電体露出部２１は、負極リード１０との接続部２２、および接続部２２からさらに長手方向に延びる延長部２３を有する。延長部２３は、図５の延長部２３内の破線に沿って延長部２３の一部を電極群（接続部２２）の捲回方向と反対方向に折り曲げることにより形成された折り返し部２４を有する。この折り返し部２４が、負極リード１０を直接覆う。延長部２３を折り曲げる箇所は、折り返し部２４が負極リードを覆うことができる位置であればよい。したがって、負極リード１０は、接続部２１だけでなく折り返し部２４とも接触し、負極リード１０の周りが負極集電体１６ｂで囲まれるように負極リード１０は負極集電体１６ｂと接している。
【００２８】
これにより、外部短絡時に負極リードで発生した熱を効率よく負極集電体へ放散させることができ、負極リードにおける局部的な発熱量の増大を抑制することができる。図３に示す電極群を備える実施の形態２の電池は、図２に示す電極群を備える実施の形態１の電池と比べて、延長部の長手方向の長さが短いため、放熱性は劣るが、コスト低減が可能である。
【実施例】
【００２９】
以下、本発明の実施例を詳細に説明するが、本発明は実施例に限定されない。
《実施例１》
図１と同じ構造の円筒形リチウムイオン二次電池を以下の手順で作製した。
【００３０】
（１）正極の作製
以下の手順で正極５を作製した。正極活物質としてのコバルト酸リチウム３ｋｇと、結着剤としての呉羽化学（株）製の「＃１３２０（商品名）」（ＰＶＤＦを１２重量％含むＮ−メチル−２−ピロリドン（以下、ＮＭＰと略す）溶液）１ｋｇと、導電材としてのアセチレンブラック９０ｇと、適量のＮＭＰとを、双腕式練合機にて攪拌し、正極合剤ペーストを得た。この正極合剤ペーストを厚み１５μｍのアルミニウム箔からなる正極集電体の両面に塗布し、乾燥後に圧延して、正極集電体の両面に正極合剤層を形成し、シート状の正極を得た。このとき、正極集電体および正極合剤層からなる正極の厚みは１６０μｍであった。
【００３１】
その後、正極を、電池ケースに挿入可能な大きさ（幅方向の長さ５６ｍｍ、および長手方向の長さ６１０ｍｍ）に帯状に裁断した。正極の一部に、正極集電体露出部を設けた。正極リード９（厚み方向の長さ７０ｍｍ、および幅方向の長さ３．５ｍｍ）を正極集電体露出部にスポット溶接した。
【００３２】
（２）負極の作製
以下の手順で負極６を作製した。負極活物質としての人造黒鉛３ｋｇと、結着材としての日本ゼオン（株）製の「ＢＭ−４００Ｂ（商品名）」（スチレン−ブタジエン共重合体（ゴム粒子）を４０重量％含む水性分散液）７５ｇと、増粘剤としてのカルボキシメチルセルロース３０ｇと、適量の水とを、双腕式練合機にて攪拌し、負極合剤ペーストを調製した。この負極合剤ペーストを厚み１０μｍの銅箔からなる負極集電体の両面に塗布し、乾燥後に圧延して、負極集電体の両面に負極合剤層を形成し、シート状の負極を得た。このとき、負極集電体および負極合剤層からなる負極の厚みは１８０μｍであった。
【００３３】
その後、負極を、電池ケースに挿入可能な大きさ（幅方向の長さ５８ｍｍ、および長手方向の長さ６４０ｍｍ）に帯状に裁断した。負極の外周部に、負極集電体露出部１１（長手方向の長さ７０ｍｍ）を設けた。負極集電体露出部１１において、接続部１２の長手方向の長さ２５ｍｍ、および延長部１３の長手方向の長さ４５ｍｍとした。負極リード１０（厚み方向の長さ７０ｍｍ、および幅方向の長さ３ｍｍ）を負極集電体露出部１１の接続部１２にスポット溶接した。
【００３４】
（３）非水電解液の調製
ＥＣとＭＥＣとを体積比１：３の割合で混合した非水溶媒に、ＬｉＰＦ6を１ｍｏｌ／Ｌの濃度で溶解して非水電解液を調製した。
【００３５】
（４）電池の組み立て
上記で得られた正極５と負極６とを、厚み１６μｍのポリプロピレン製微多孔膜からなるセパレータ７を介して捲回し、電極群４を構成した。このとき、電極群４の外周部において、負極集電体露出部１１の延長部１３で負極リード１０を直接覆った。
この電極群４を有底円筒形の電池ケース１（直径１８ｍｍ、および高さ６５ｍｍ）内に挿入した。このとき、電極群４の上部と下部にそれぞれ絶縁リング８ａ、８ｂを配した。上記で得られた非水電解液５．５ｇを電池ケース１内に注入した。負極リード１０を電池ケース１の内底面に溶接し、正極リード９を電池蓋２の下面に溶接した。電池ケース１の開口端部をガスケット３を介して電池蓋２の周縁部にかしめつけ、電池ケース１の開口部を封口した。このようにして、１８６５０サイズの円筒形リチウムイオン二次電池（直径１８ｍｍ、および高さ６５ｍｍ）を作製した。
【００３６】
《実施例２》
実施例１と同じプレート状の負極を電池ケースに挿入可能な大きさ（幅方向の長さ５８ｍｍ、および長手方向の長さ６３０ｍｍ）に帯状に裁断した。負極の外周部に負極集電体露出部２１（長手方向の長さ６０ｍｍ）を設けた。負極集電体露出部２１において、接続部２２の長手方向の長さ１５ｍｍ、および延長部２３の長手方向の長さ４５ｍｍとした。このようにして、図５と同じ負極１６を得た。
負極１６と、正極５とを、セパレータ７を介して捲回し、図４と同じ電極群１４を構成した。このとき、負極集電体露出部２１の接続部２２に負極リード１０を接続した。延長部２３の一部を電極群１４の捲回方向と反対方向に折り曲げて折り返し部２４（長手方向の長さ３０ｍｍ）を形成し、負極リード１０を折り返し部２４で直接覆った。
上記以外、実施例１と同様の方法により電池を作製した。
【００３７】
《比較例１》
負極集電体露出部に延長部を設けない負極を用いた以外、実施例１と同様の方法により電池を作製した。
【００３８】
［評価］
上記で作製した各電池について、以下の方法により、外部短絡試験を実施した。
各電池を、以下に示す（Ａ）〜（Ｅ）の順に予備充放電し、４５℃環境下で３日間保存した。
（Ａ）定電流充電：４００ｍＡ（終止電圧４．０Ｖ）
（Ｂ）定電流放電：４００ｍＡ（終止電圧３．０Ｖ）
（Ｃ）定電流充電：４００ｍＡ（終止電圧４．０Ｖ）
（Ｄ）定電流放電：４００ｍＡ（終止電圧３．０Ｖ）
（Ｅ）定電流充電：４００ｍＡ（終止電圧４．０Ｖ）
【００３９】
その後、２５℃環境下で、以下（Ｆ）および（Ｇ）の順に充放電した。
（Ｆ）予備放電
定電流放電：４００ｍＡ（終止電圧３．０Ｖ）
（Ｇ）第１パターン
定電流充電：１４００ｍＡ（終止電圧４．２Ｖ）
定電圧充電：４．２Ｖ（終止電流１００ｍＡ）
定電流放電：４００ｍＡ（終止電圧３．０Ｖ）
【００４０】
上記充放電した後、さらに以下の充電を行った。
定電流充電：１４００ｍＡ（終止電圧４．２５Ｖ）
定電圧充電：４．２５Ｖ（終止電流１００ｍＡ）
６０℃環境下にて、上記充電した電池の正極端子および負極端子にそれぞれニッケルリード板（長さ３０ｍｍ、幅４ｍｍ、厚み０．１ｍｍ）を抵抗溶接し、両端子に接続されたニッケルリード板を外部抵抗に接続し、電池を外部短絡させた。
このとき、熱電対を用いて、電池ケースにおける負極リードが対向する部分の表面温度（電池表面温度）を測定し、外部短絡時の最高電池温度を求めた。
なお、電池の安全性の判断基準として、最高電池温度が１２０℃より低い場合をＯＫとし、１２０℃以上の場合をＮＧとした。試験結果を表１に示す。
【００４１】
【表１】
2009259749.tif 000003
【００４２】
負極集電体露出部に延長部を設けない負極を用いた比較例１の電池では、最高電池温度が１５０℃以上であるのに対して、負極集電体露出部に延長部を設けた負極を用いた実施例１および２の電池では、最高電池温度が１２０℃以下であった。このように、実施例１および２の電池では、比較例１の電池に比べて、外部短絡時の発熱による電池温度の上昇が大幅に抑制された。
【００４３】
外部短絡試験後の電池を分解して調べたところ、全ての電池において、負極リード部付近でセパレータの溶融が確認された。実施例１および２の電池では、セパレータの溶融がごくわずかであったので対し、比較例１の電池では、セパレータの溶融範囲が広く、内部短絡する可能性のある程度のセパレータの溶融が確かめられた。このことから、実施例１および２の電池では、比較例１の電池と比べて、負極リードでの発熱が大幅に抑制されたことがわかった。
【００４４】
上記実施例では、円筒形リチウムイオン二次電池の場合を示したが、角形リチウムイオン電池でも同様の効果が確認された。本発明の非水電解液二次電池は、正極および負極を、セパレータを介して捲回した電極群を備えていればよく、本発明の非水電解液二次電池の形状はこれに限定されない。
【産業上の利用可能性】
【００４５】
本発明の非水電解液二次電池は安全性に優れ、情報機器および携帯機器などの電子機器の電源として好適に用いられる。
【図面の簡単な説明】
【００４６】
【図１】本発明の非水電解液二次電池の一実施形態である円筒形リチウムイオン二次電池の概略縦断面図である。
【図２】図１の円筒形リチウムイオン二次電池の電極群の要部横断面図である。
【図３】図２の電極群を構成する負極の正面図である。
【図４】本発明の非水電解液二次電池の他の実施形態である円筒形リチウムイオン二次電池の電極群の要部横断面図である。
【図５】図４の電極群を構成する負極の正面図である。
【符号の説明】
【００４７】
１  電池ケース
２  電池蓋
３  ガスケット
４、１４  電極群
５  正極
６、１６  負極
６ａ、１６ａ  負極合剤層
６ｂ、１６ｂ  負極集電体
７  セパレータ
８ａ、８ｂ  絶縁リング
９  正極リード
１０  負極リード
１１、２１  負極集電体露出部
１２、２２  接続部
１３、２３  延長部
２４  折り返し部
【図１】
2009259749.tif 000004
【図２】
2009259749.tif 000005
【図３】
2009259749.tif 000006
【図４】
2009259749.tif 000007
【図５】
2009259749.tif 000008